(57)【要約】【課題】従来の方法を用いて基板上にナノ粒子の層を形成した場合、ナノ粒子が基板から容易に剥離するのを抑制することが困難である。【解決手段】基板に前記基板より融点が低い材料の第１層を形成し、第１層の上層にナノ粒子の層を形成し、熱処理を施して第１層を溶融し、第１層を構成する材料中にナノ粒子が固定された膜とする。【選択図】図１
2014055336.tif 000002
【特許請求の範囲】
【請求項１】
基板に前記基板より融点が低い材料の第１層を形成する工程と、
前記第１層の上層にナノ粒子の層を形成する工程と、
前記第１層を溶融し、前記第１層を構成する材料中に前記ナノ粒子が固定された膜とする熱処理工程と
を有するナノ粒子含有膜の形成方法。
【請求項２】
前記ナノ粒子の層を形成する工程が、前記第１層の上層に前記第１層を構成する材料の融点より低く、かつ前記ナノ粒子の融点より低い温度で、焼成する工程を含む
請求項１に記載のナノ粒子含有膜の形成方法。
【請求項３】
前記第１層を構成する材料中に前記ナノ粒子が固定された膜とする熱処理工程において、前記基板の融点と前記ナノ粒子の融点より低く、かつ、前記第１層を構成する材料の融点、または前記基板と前記第１層を構成する材料との共融点より高い温度で熱処理を行う
請求項１または２に記載のナノ粒子含有膜の形成方法。
【請求項４】
前記第１層の上層にナノ粒子の層を形成する工程において、セラミックスナノ粒子の層を形成する
請求項１〜３のいずれかに記載のナノ粒子含有膜の形成方法。
【請求項５】
前記熱処理工程において、前記第１層を溶融し、溶融された前記第１層の少なくとも一部を酸化して前記第１層を構成する材料の酸化物層とする
請求項１〜４のいずれかに記載のナノ粒子含有膜の形成方法。
【請求項６】
前記熱処理工程において、前記第１層を溶融し、溶融された前記第１層中に前記ナノ粒子が均一に分散して取り込まれた層とする
請求項１〜５のいずれかに記載のナノ粒子含有膜の形成方法。
【請求項７】
前記熱処理工程において、前記第１層を溶融し、溶融された前記第１層の少なくとも一部を前記基板中に固溶させることによって前記第一層と前記基板との化合物を生成することなく、均質化させる
請求項１〜６のいずれかに記載のナノ粒子含有膜の形成方法。
【発明の詳細な説明】
【技術分野】
【０００１】
本発明はナノ粒子含有膜の形成方法に関し、特に、酸化ジルコニウムなどのセラミックスナノ粒子を含有する膜の形成方法に関するものである。
【背景技術】
【０００２】
近年の活発な研究開発により、セラミックスナノ粒子を作製する種々の技術が開発されている。
上記のセラミックスナノ粒子を実際に利用するためには、セラミックスナノ粒子を用いた製品の耐久性やセラミックスナノ粒子の安定性の観点から、基板に固定することが必須である。
【０００３】
基板にセラミックスナノ粒子を形成する方法として、金属元素を含んだ前駆体溶液あるいはセラミックスナノ粒子の懸濁液を基板の表面にディップコートあるいはスピンコートなどにより塗布して、前駆体溶液の層あるいはセラミックスナノ粒子の懸濁液の層を形成し、得られた層に熱処理を施して乾燥及び焼成し、セラミックスナノ粒子の層を形成する方法が知られている。
例えば、特許文献１に、上記の方法を用いたセラミックス焼結体の製造方法が開示されている。
【０００４】
しかし、上記の方法を用いて基板上にセラミックスナノ粒子の層を形成した場合、セラミックスナノ粒子が基板から容易に剥離してしまうという問題がある。
また、セラミックスナノ粒子同士の凝集や物質移動による粒子成長が起こり、セラミックスナノ粒子の機能が低下してしまうという問題がある。
【０００５】
また、特許文献２には、アルミナ粉末の表面に、ゾルゲル法によりジルコニアおよび／または安定化ジルコニアを層状に被覆し、さらにアルミナを層状に被覆して得たジルコニアおよびアルミナ被覆アルミナ粉末をホットプレスしてアルミナ基セラミックスを製造する方法が開示されている。
【０００６】
また、特許文献３には、基材上に炭化物形成金属元素の被膜を形成し、その上層にジルコニアなどの酸化物系のセラミックス被膜を形成し、セラミックス被膜の空隙にゾルゲル法によりアルミナなどのセラミックス充填物を形成する方法が開示されている。
【０００７】
また、特許文献４には、アルミナなどの母材粒子の表面をジルコニアなどのナノ粒子添加物で被覆し、得られた複合粒子を金型プレスで成型する方法が開示されている。
【０００８】
また、特許文献５には、チタンまたはチタン合金からなる基材の表面に、ジルコニウムなどを含む被覆層を形成し、溶融拡散により被覆層の一部と基材表面部とを合金化する方法が開示されている。
【０００９】
例えば、非特許文献１及び非特許文献２には、イオン導電性セラミックスの接合方法として開発された液相酸化接合についての記載がある。
【先行技術文献】
【特許文献】
【００１０】
【特許文献１】特開２００６−１８０６号公報
【特許文献２】特開平５−３４５６６１号公報
【特許文献３】特開平５−９８４１４号公報
【特許文献４】特開２０１０−６４９４５号公報
【特許文献５】特開平５−１４８５９８号公報
【非特許文献】
【００１１】
【非特許文献１】財団法人ＪＦＥ２１世紀財団大学研究助成  技術研究報告書  第１０３〜１０８ページ（２００８年）
【非特許文献２】Journal of the Ceramic Society of Japan, 117, pp.983-986 (2009)
【発明の概要】
【発明が解決しようとする課題】
【００１２】
解決しようとする課題は、従来の方法を用いて基板上にナノ粒子の層を形成した場合、ナノ粒子が基板から容易に剥離するのを抑制することが難しいことである。
【課題を解決するための手段】
【００１３】
本発明のナノ粒子含有膜の形成方法は、基板に前記基板より融点が低い材料の第１層を形成する工程と、前記第１層の上層にナノ粒子の層を形成する工程と、前記第１層を溶融し、前記第１層を構成する材料中に前記ナノ粒子が固定された膜とする熱処理工程とを有する。
【００１４】
上記の本発明のナノ粒子含有膜の形成方法は、基板に基板より融点が低い材料の第１層を形成し、第１層の上層にナノ粒子の層を形成し、熱処理を施して第１層を溶融し、第１層を構成する材料中にナノ粒子が固定された膜とする。
【００１５】
上記の本発明のナノ粒子含有膜の形成方法は、好適には、前記ナノ粒子の層を形成する工程が、前記第１層の上層に前記第１層を構成する材料の融点より低く、かつ前記ナノ粒子の融点より低い温度で、焼成する工程を含む。
【００１６】
上記の本発明のナノ粒子含有膜の形成方法は、好適には、前記第１層を構成する材料中に前記ナノ粒子が固定された膜とする熱処理工程において、前記基板の融点と前記ナノ粒子の融点より低く、かつ、前記第１層を構成する材料の融点、または前記基板と前記第１層を構成する材料との共融点より高い温度で熱処理を行う。
【００１７】
上記の本発明のナノ粒子含有膜の形成方法は、好適には、前記第１層の上層にナノ粒子の層を形成する工程において、セラミックスナノ粒子の層を形成する。
【００１８】
上記の本発明のナノ粒子含有膜の形成方法は、好適には、前記熱処理工程において、前記第１層を溶融し、溶融された前記第１層の少なくとも一部を酸化して前記第１層を構成する材料の酸化物層とする。
【００１９】
上記の本発明のナノ粒子含有膜の形成方法は、好適には、前記熱処理工程において、前記第１層を溶融し、溶融された前記第１層中に前記ナノ粒子が均一に分散して取り込まれた層とする。
【００２０】
上記の本発明のナノ粒子含有膜の形成方法は、好適には、前記熱処理工程において、前記第１層を溶融し、溶融された前記第１層の少なくとも一部を前記基板中に固溶させることによって前記第一層と前記基板との化合物を生成することなく、均質化させる。
【発明の効果】
【００２１】
本発明によれば、基板上にナノ粒子の層を形成したときに、従来方法と比べてナノ粒子が基板から容易に剥離するのを抑制することができる。
【図面の簡単な説明】
【００２２】
【図１】図１（ａ）〜（ｅ）は本発明の実施形態に係るナノ粒子含有膜の形成方法の工程を示す模式図である。
【図２】図２（ａ）及び図２（ｂ）は比較例及び実施例に係る試料表面の電子顕微鏡写真であり、図２（ｃ）及び図２（ｄ）は比較例及び実施例に係る試料に対して超音波照射を行った後の表面の電子顕微鏡写真である。
【図３】図３は比較例及び実施例に係る試料の耐磨耗性を示すグラフである。
【図４】図４（ａ）は比較例に係る試料の耐磨耗試験後の表面の電子顕微鏡写真であり、図４（ｂ）は図４（ａ）中Ｘ−Ｘ’で示す断面での表面高さのプロファイルであり、図４（ｃ）は実施例に係る試料の耐磨耗試験後の表面の電子顕微鏡写真であり、図４（ｄ）は図４（ｃ）中Ｙ−Ｙ’で示す断面での表面高さのプロファイルである。
【発明を実施するための形態】
【００２３】
以下に、本発明のナノ粒子含有膜の形成方法の実施の形態について、図面を参照して説明する。
【００２４】
＜実施形態＞
本実施形態に係るナノ粒子含有膜の形成方法は、液相酸化接合（ＬＰＯ：Liquid Phase Oxidation）によりナノ粒子を基板表面に形成する方法である。
【００２５】
図１（ａ）〜（ｅ）は本実施形態に係るナノ粒子含有膜の形成方法の工程を示す模式図である。
まず、図１（ａ）に示すように、例えば、合金からなる基板１０を用いる。合金基板としては、例えば、ニッケル合金を用いることができ、特に、Ｎｉが７２重量％以上、Ｃｒが１６重量％、Ｆｅが８重量％のものを用いることができる。あるいは、ステンレス合金またはチタン合金などのニッケル合金以外の合金基板を用いることもできる。
基板１０の大きさ（径）及び厚みは特に制限はなく、ナノ粒子含有膜を形成しようとする対象に応じて適宜選択できる。
例えば、上記の基板１０の表面は、後述のアルミニウムなどからなる第１層の膜厚以下の表面粗さを有する平坦な面を得るために適宜研磨処理を施しておく。例えば、９μｍ及び３μｍの径のダイヤモンド砥粒で研磨し、さらに１μｍの径のアルミナ砥粒で鏡面研磨する。
【００２６】
上記の基板１０の研磨された表面に、例えば、基板１０より融点が低い材料からなる第１層１１を形成する。
例えば、基板１０として上記のニッケル合金基板を用いる場合には、第１層１１としてアルミニウムを用いることができる。アルミニウムからなる第１層を形成するには、例えば真空蒸着法により約１μｍの膜厚で形成する。
上記のように第１層を形成した後、第１層の剥離防止のため、例えば５００℃で１時間のアニール処理を施す。
第１層１１としては、アルミニウムの他、インジウム、スズ、鉛などの低融点金属を用いることもできる。
【００２７】
次に、例えば、第１層１１の上層に、第１層１１を形成する材料の融点より低く、かつナノ粒子の融点より低い温度で焼成されてナノ粒子の層となる第２層１２を形成する。
第２層１２は、例えば、第１層１１を形成する材料の融点より低く、かつナノ粒子の融点より低い温度で焼成されて、酸化ジルコニウムなどのセラミックスナノ粒子となる層である。
酸化ジルコニウムなどのセラミックスナノ粒子を形成する場合、第２層１２として、例えば、２−メトキシエタノール、Ｚｒ ｎ−ブトキシドのブタノール溶液、及びポリ酢酸ビニルの混合溶液からなる酸化ジルコニウムの前駆体溶液をディップコート、スピンコートあるいは他の塗布方法により塗布して、前駆体溶液層を形成する。
前駆体溶液としては、例えば、２−メトキシエタノールを６ｍｌに対してＺｒ ｎ−ブトキシドのブタノール溶液（ＺｒＯ２として２８．８質量％含有）を０．５９ｇ、ポリ酢酸ビニルを１．２ｇ含有することが好ましい。
【００２８】
セラミックスナノ粒子としては、酸化ジルコニウム（ジルコニア：ＺｒＯ２）のほか、ＹＳＺ（イットリア安定化ジルコニア）などの安定化ジルコニア、酸化チタン（チタニア：ＴｉＯ２）、酸化セリウム（セリア：ＣｅＯ２）、酸化ハフニウム（ハフニア：ＨｆＯ２）、及び（Ｃｅ，Ｚｒ）Ｏ２固溶体などを用いることができる。
【００２９】
上記において、第２層１２として前駆体溶液層を形成した場合、次に、図１（ｂ）に示すように、例えば、第２層から後述のように形成するナノ粒子をより均一なものにするためにゲル化し、ゲル化された第２層１２ａとする。
これは、第２層１２を構成する前駆体溶液中において酸化ジルコニウムなどのセラミックスからなるナノ粒子を形成することでゲル化するものであり、例えば空気中において常温で経時させることにより行うことができる。
【００３０】
次に、図１（ｃ）に示すように、例えば、第１層１１を形成する材料の融点より低く、かつナノ粒子の融点より低い温度で第１熱処理を施して、ゲル化された第２層１２ａを焼成して第２層をナノ粒子１２ｂの層とする。
例えば、ナノ粒子１２ｂとして酸化ジルコニウムを形成する場合、第１熱処理は５００〜８００℃で１時間程度行う。このようにして得られる酸化ジルコニウムナノ粒子の平均粒径は例えば２０ｎｍであり、粒径分布は例えば±１０ｎｍである。
【００３１】
このようにして得られる酸化ジルコニウムナノ粒子の好ましい平均粒径は例えば２０ｎｍであり、好ましい粒径分布は例えば±１０ｎｍである。
上記のナノ粒子ゲル化工程及び第１熱処理の処理温度及び時間を変化させることにより、得られるナノ粒子の平均粒径及び粒径分布を調整することができ、例えば８００℃１時間の熱処理では平均粒径が３０ｎｍとなる。
後述の第１層１１を溶融する工程において、溶融された第１層１１ａ中にナノ粒子１２ｂが完全に取り込まれた状態となるように、アルミニウムからなる第１層１１の膜厚より小さいことが好ましい。
【００３２】
次に、図１（ｄ）に示すように、例えば、真空雰囲気中において、基板の融点より低く、かつ、第１層を形成する材料の融点より高い温度で第２熱処理を施して第１層１１を溶融し、溶融された第１層１１ａ中にナノ粒子１２ｂが均一に分散して取り込まれた状態となる。
例えば、ナノ粒子１２ｂとして酸化ジルコニウムを用い、第１層１１としてアルミニウムを用いた場合には、第２熱処理は７００〜１０００℃で１時間程度行う。
【００３３】
さらに、例えば、上記の第２熱処理工程において、図１（ｅ）に示すように、第１層１１を溶融し、溶融された第１層１１ａの少なくとも一部を酸化して第１層１１を形成する材料の酸化物からなる第１層１１ｂとする。溶融された第１層１１ａの全部を酸化してもよい。
上記の構成において、酸化物からなる第１層１１ｂを構成する材料中にナノ粒子１２ｂが固定された膜とする。
【００３４】
ここで、例えば、第２熱処理工程において、第１層１１を溶融し、溶融された第１層１１ａ中にナノ粒子１２ｂが均一に分散して取り込まれた層とすることができる。
上記の「均一に」とは、第１層中のナノ粒子分布に大きな偏りがないことを意味し、上記において、ナノ粒子をゲル化し、焼成することで、溶融された第１層中にナノ粒子が均一に分散して取り込まれた層とすることができる。
【００３５】
また、ここで、例えば、第２熱処理工程において、第１層１１を溶融し、溶融された第１層１１ａの少なくとも一部を基板１０中に固溶させることによって第一層と基板との化合物を生成することなく、均質化させることができる。
上記の第２熱処理の溶融過程で基板とナノ粒子の間に液相が生成し、基板とナノ粒子の間を埋めこむ。この時、液相（溶融された第１層）の一部が基板中に固溶し、これを「均質化」と称する。
【００３６】
上記の第２熱処理において、溶融された第１層１１ａの例えば基板１０と反対側の表面側の一部を酸化して第１層１１を形成する材料の酸化物からなる第１層１１ｂとし、溶融された第１層１１ａの例えば基板１０側の一部を基板中に固溶することによって第一層と基板との化合物を生成することなく、均質化した構成とすることができる。
上記の場合、第１層１１を形成する材料の酸化物からなる第１層１１ｂと、溶融された第１層１１ａが基板中に固溶した固溶体の部分の間に、溶融した第１層１１ａが酸化も固溶もせずそのまま第１層１１と同じ組成で固化した領域が形成されてもよい。
【００３７】
上記の第１熱処理と第２熱処理は、連続した１つの熱処理工程として実施することも可能である。
【００３８】
本実施形態によれば、上記のようにして、ナノ粒子含有膜を形成することができる。
【００３９】
本実施形態のナノ粒子含有膜の形成方法によれば、合金基板上にアルミニウムを主成分とする膜を作製し、その上にセラミックスナノ粒子を合成し、膜の融点または膜と前記基板との共融点以上の温度で溶融・酸化処理を行うことにより、合金基板表面に機能性ナノ粒子を埋め込むことができ、合金基板上への耐剥離性の機能性セラミックスナノ粒子を固定することができる。
従って、本実施形態のナノ粒子含有膜の形成方法によれば、従来方法と比べてナノ粒子が基板から容易に剥離するのを抑制することができる。
【００４０】
現在までに活発に研究されてきたセラミックスナノ粒子の合成方法では、初期性能は優れるナノ粒子が合成できるものの、その耐久性に関してはほとんど検討されていない。
本実施形態により、耐剥離性に優れる機能性セラミックスナノ粒子の合金基板への固定が可能となり、合金の耐摩耗性、耐酸化性が向上する。
【００４１】
特許文献２〜４の方法では、形成されるセラミックスの膜中に空隙（ボイド）が発生し、膜の強度が低下してしまう可能性があるが、本実施形態によれば、空隙（ボイド）の発生が抑制され、高い強度の膜を形成することができる。
また、特許文献５の方法では、セラミックス粒子の合金基板への固定はできないが、本実施形態によれば、耐剥離性に優れる機能性セラミックスナノ粒子の合金基板への固定が可能となる。
【００４２】
＜実施例＞
直径１０ｍｍのニッケル合金棒を厚さ１ｍｍに切断し、表面に研磨処理、さらに鏡面研磨仕上げ処理を施した。形成された研磨面上に、真空蒸着により１μｍの厚さでアルミニウムを堆積し、第１層を形成した。
一方、Ｚｒ ｎ−ブトキシドのブタノール溶液、２−メトキシエタノール及びポリ酢酸ビニルを混合させて第２層を構成する前駆体溶液を調製した。
得られた前駆体溶液を、アルミニウム被覆ニッケル合金基板上にスピンコートし、空気中で乾燥させ、５００℃で１時間の第１熱処理で焼成して、前駆体溶液の層からなる第２層から、酸化ジルコニウムからなるセラミックスナノ粒子の層を形成した。
【００４３】
次に、以下のように第２熱処理を施した。
まず、基板が空気と接触しないように真空雰囲気中においてアルミニウムの融点以上まで加熱し、溶融されたアルミニウム中に酸化ジルコニウムのセラミックスナノ粒子が取り込まれた状態とした。
さらに、アルミニウムが溶融した後に空気を導入して接触させ、８００℃で１時間の熱処理を施し、空気中の酸素で溶融したアルミニウムを酸化して酸化アルミニウムとして固化した。
上記のようにして、酸化アルミニウムからなる第１層を構成する材料中に酸化ジルコニウムからなるセラミックスナノ粒子が固定された膜を形成した。
【００４４】
＜比較例＞
上記の実施例に対して、アルミニウムからなる第１層を形成せず、基板上に直接酸化ジルコニウムからなるセラミックスナノ粒子の層を形成した。
即ち、直径１０ｍｍのニッケル合金棒を厚さ１ｍｍに切断し、表面に研磨処理、さらに鏡面研磨仕上げ処理を施し、Ｚｒ ｎ−ブトキシドのブタノール溶液、２−メトキシエタノール及びポリ酢酸ビニルを混合させてなる前駆体溶液を塗布し、空気中で乾燥させ、５００℃で１時間の熱処理で焼成して、酸化ジルコニウムからなるセラミックスナノ粒子の層を形成した。
【００４５】
上記の実施例と比較例について、焼成した基板におけるナノ粒子の耐剥離性を評価するために、超音波洗浄機（４０ｋＨｚ、４０Ｗ）にて蒸留水中で３０分超音波照射を行った。
【００４６】
図２（ａ）は上記の比較例に係る試料表面の電子顕微鏡写真であり、図２（ｂ）は上記の実施例に係る試料表面の電子顕微鏡写真である。
図２（ｃ）は上記の比較例に係る試料に対して上記の超音波照射を行った後の表面の電子顕微鏡写真であり、図２（ｄ）は上記の実施例に係る試料に対して上記の超音波照射を行った後の表面の電子顕微鏡写真である。
図２（ａ）及び図２（ｂ）から、比較例及び実施例の試料においてナノ粒子の層が形成されていることが確認された。
また、図２（ｃ）から、比較例では超音波照射によりナノ粒子が基板から容易に剥離してしまう一方、図２（ｄ）から、実施例では超音波照射によりナノ粒子が基板から容易に剥離せず、耐剥離性が向上していることが確認された。
【００４７】
また、上記の比較例及び実施例に係る試料に対して、ボールオンディスクによる耐摩耗性評価も行った。
図３は上記の比較例及び実施例に係る試料のボールオンディスクによる耐摩耗性試験の結果を示すグラフであり、縦軸は摩擦係数、横軸は摺動距離である。図３中、Ａは比較例の結果であり、ａは比較例のグラフにおいて摩擦係数が一定となる摺動距離を示す。また、Ｂは実施例の結果であり、ｂは実施例のグラフにおいて摩擦係数が一定となる摺動距離を示す。
アルミニウムを蒸着しないでナノ粒子を形成した比較例に対して、実施例は摩擦係数が一定となる摺動距離が大幅に長くなり、耐摩耗性が向上したことが確認された。
【００４８】
図４（ａ）は比較例に係る試料の上記の耐磨耗試験後の表面の電子顕微鏡写真であり、図４（ｂ）は図４（ａ）中Ｘ−Ｘ’で示す断面での表面高さのプロファイルであり、図４（ｃ）は実施例に係る試料の耐磨耗試験後の表面の電子顕微鏡写真であり、図４（ｄ）は図４（ｃ）中Ｙ−Ｙ’で示す断面での表面高さのプロファイルである。図４（ｂ）及び図４（ｄ）において、基準高さＺより低い位置となっている領域の面積は磨耗量に相当する。
図４（ａ）及び図４（ｂ）に示すように、比較例では耐磨耗試験後に３００μｍ程度の幅で数μｍ程度の深さの溝が生じており、表面が損傷を受けている。
一方、実施例では耐磨耗試験後における表面に生じる溝は８０μｍ程度の幅で１μｍ程度の深さに留まっており、耐磨耗試験で受ける試料表面の損傷が比較例より大幅に小さくなっていることが確認された。
【００４９】
本発明は上記の説明に限定されない。
例えば、酸化ジルコニウム以外に、ＹＳＺ（イットリア安定化ジルコニア）あるいは酸化チタンなどの他のセラミックスナノ粒子を含有する膜を形成する方法にも適用できる。
また、セラミックス以外のナノ粒子を含有する膜を形成する方法にも適用できる。
その他、本発明の要旨を逸脱しない範囲で、種々の変更が可能である。
【産業上の利用可能性】
【００５０】
本発明により、セラミックスナノ粒子の合金基板への固定が可能となり、機能性材料としても長寿命化がなされる。また、本発明による技術により、合金の耐摩耗性や耐熱性も向上させるため、応用分野は、長寿命の機能性材料から切削工具、タービンブレード、自動車用鋼板まで多岐に渡る。
【符号の説明】
【００５１】
１０…基板
１１，１１ａ，１１ｂ…第１層
１２，１２ａ…第２層
１２ｂ…ナノ粒子
【図１】
2014055336.tif 000003
【図２】
2014055336.tif 000004
【図３】
2014055336.tif 000005
【図４】
2014055336.tif 000006